СПОСОБ ВОССТАНОВЛЕНИЯ ШЕСТИВАЛЕНТНОГО ХРОМА, СОДЕРЖАЩЕГОСЯ В ОКСИДНЫХ ТВЕРДЫХ МАТЕРИАЛАХ

1. Способ восстановления содержащегося в оксидных твердых материалах шестивалентного хрома, который включает следующие стадии:
a) смешивание оксидного твердого материала, содержащего Cr(VI), с углеродсодержащим соединением,
b) обработку полученной на стадии а) смеси в атмосфере защитного газа в реакторе с косвенным обогревом при повышенной температуре и
c) охлаждение полученного на стадии b) продукта реакции в атмосфере защитного газа,
отличающийся тем, что в качестве углеродсодержащего соединения используют соединение, жидкое в температурном интервале от 20 до 100°C, обработку на стадии b) осуществляют при температуре от 700 до 1100°C и охлаждение на стадии с) выполняют до ≤300°C.
2. Способ по п. 1, отличающийся тем, что обработку на стадии b) осуществляют при температуре от 800 до 1000°C.
3. Способ по п. 1, отличающийся тем, что охлаждение на стадии с) выполняют до ≤150°C.
4. Способ по п. 1, отличающийся тем, что исходный оксидный твердый материал содержит менее 15 мас.%, особенно предпочтительно менее 10 мас.%, еще более предпочтительно менее 5 мас.% оксида кальция.
5. Способ по п. 1, отличающийся тем, что исходным оксидным твердым материалом является остаток хромитовой руды.
6. Способ по п. 1, отличающийся тем, что в качестве углеродсодержащего соединения используют полигидроксисоединение.
7. Способ по п. 6, отличающийся тем, что в качестве полигидроксисоединения используют глицерин.
8. Способ по п. 6, отличающийся тем, что в качестве полигидроксисоединения используют жидкий полиэтиленгликоль.
9. Способ по п. 6, отличающийся тем, что в качестве полигидроксисоединения используют полиэтиленгликоль с молекулярной массой до 600.
10. Способ по п. 1, отличающийся тем, что углеродсодержащее соединение предпочтительно при температурах выше 150°C разлагается, а не испаряется.
11. Способ по п. 1, отличающийся тем, что на стадии а) в качестве углеродсодержащего соединения используют глицерин, полиэтиленгликоль с молекулярной массой от 380 до 420 или их смесь в массовом соотношении от 4:1 до 15:1, в расчете на массу Cr(VI).
12. Способ по п. 1, отличающийся тем, что молярное отношение углерода в используемом на стадии а) углеродсодержащем соединении к Cr(VI) составляет от 5:1 до 35:1.
13. Способ по п. 1, отличающийся тем, что в качестве углеродсодержащего соединения на стадии а) используют глицерин, полиэтиленгликоль с молекулярной массой от 380 до 420 или их смесь, причем молярное отношение углерода в используемом углеродсодержащем соединении к Cr(VI) составляет от 9:1 до 23:1.
14. Способ по п. 1, отличающийся тем, что стадию а) реализуют в смесителе непрерывного действия.
15. Способ по п. 1, отличающийся тем, что стадию b) реализуют в реакторе непрерывного действия с косвенным обогревом.
16. Способ по п. 1, отличающийся тем, что стадию с) реализуют в холодильном агрегате непрерывного действия.
17. Способ по п. 1, отличающийся тем, что оксидный твердый материал используют на стадии а) в содержащей воду форме.
18. Способ по п. 17, отличающийся тем, что оксидный твердый материал содержит до 2,0 мас.% воды.
19. Способ по п. 17, отличающийся тем, что оксидный твердый материал содержит менее 1,0 мас.% воды.
20. Способ по п. 1, отличающийся тем, что на стадии а) к оксидному твердому материалу помимо углеродсодержащего соединения добавляют другие вспомогательные компоненты, улучшающие способность к переработке получаемой смеси.
21. Способ по п. 20, отличающийся тем, что в качестве вспомогательных компонентов, улучшающих способность к переработке получаемой смеси, используют пирогенную кремниевую кислоту, силикаты, алюминаты и алюмосиликаты.
22. Способ по п. 1, отличающийся тем, что оксидный твердый материал содержит до 80000 ч.н.м. Cr(VI).
23. Способ по п. 1, отличающийся тем, что оксидный твердый материал содержит до 50000 ч.н.м. Cr(VI).
24. Способ по п. 5, отличающийся тем, что остаток хромитовой руды содержит до 10000 ч.н.м. Cr(VI).
25. Способ по п. 5, отличающийся тем, что используют смесь остатка хромитовой руды с другим остатком, причем смесь содержит до 20000 ч.н.м. Cr(VI).
26. Способ по п. 25, отличающийся тем, что другим остатком является остаток, содержащий ванадат.
27. Способ по п. 1, отличающийся тем, что полученный способом продукт содержит менее 640 ч.н.млрд., предпочтительно менее 107 ч.н.млрд. Cr(VI).
28. Восстановленный оксидный твердый материал, полученный по одному из п.п. 1-27.
29. Восстановленный оксидный твердый материал по п. 28, отличающийся тем, что он содержит менее 15 мас.% оксида кальция.
30. Восстановленный оксидный твердый материал по п. 28, отличающийся тем, что он содержит менее 10 мас.% оксида кальция.
31. Восстановленный оксидный твердый материал по п. 28, отличающийся тем, что он содержит менее 5 мас.% оксида кальция.
32. Применение восстановленного оксидного твердого материала по одному из п.п. 28-31 в качестве наполнителя при изготовлении строительных материалов на известковой и/или цементной основе и/или асфальта.
33. Строительный материал на известковой и/или цементной основе и/или асфальт, содержащий восстановленный оксидный твердый материал по одному из п.п. 28-31.